ПОЛИМЕРНАЯ ДИСПЕРСИЯ

1. Водная полимерная дисперсия, содержащая анионный растворимый в воде дисперсионный полимер, включающий в полимеризованной форме мономерную смесь, содержащую
(i) один или несколько анионных мономеров,
(ii) первый неионный винильный мономер, который представляет собой акриламид, и
(iii) по меньшей мере, один второй неионный винильный мономер;
растворимую в воде соль и стабилизатор, где растворимая в воде соль присутствует в количестве, равном, по меньшей мере, 2,0 мас.% в расчете на совокупную массу дисперсии.
2. Водная полимерная дисперсия по п.1, где мономерная смесь содержит от приблизительно 1 до приблизительно 40 мол.% анионного мономера, от приблизительно 20 до приблизительно 98 мол.% акриламида и от приблизительно 1 до приблизительно 40 мол.% второго неионного винильного мономера, при этом сумма процентных содержаний составляет 100.
3. Водная полимерная дисперсия по п.1 или 2, где анионный мономер представляет собой акриловую кислоту или метакриловую кислоту.
4. Водная полимерная дисперсия по п.1 или 2, где второй неионный винильный мономер выбирают из группы, состоящей из метилметакрилата, этилметакрилата, винилацетата и их смесей.
5. Водная полимерная дисперсия по п.1, где анионный растворимый в воде дисперсионный полимер присутствует в количестве в диапазоне от приблизительно 5 до приблизительно 40 мас.% в расчете на совокупную массу дисперсии.
6. Водная полимерная дисперсия по п.1, где стабилизатор представляет собой анионные полимер или сополимер на основе акриловой кислоты, метакриловой кислоты или 2-акриламидо-2-метил-1-пропансульфоновой кислоты.
7. Водная полимерная дисперсия по п.1 или 6, где стабилизатор имеет средневесовую молекулярную массу в диапазоне от приблизительно 5000 до приблизительно 2000000 г/моль.
8. Водная полимерная дисперсия по п.1, где растворимую в воде соль выбирают из солей аммония, щелочных металлов и щелочноземельных металлов, содержащих одно-, двух- и трехвалентные анионы.
9. Водная полимерная дисперсия п.8, где растворимая в воде соль включает сульфат аммония, сульфат натрия или их смесь.
10. Водная полимерная дисперсия по п.1 или 8, где растворимая в воде соль присутствует в количестве в диапазоне от приблизительно 3 до приблизительно 40 мас.% в расчете на совокупную массу дисперсии.
11. Способ получения водной полимерной дисперсии, который включает полимеризацию мономерной смеси, содержащей
(i) один или несколько анионных мономеров,
(ii) первый неионный мономер, который представляет собой акриламид, и
(iii) по меньшей мере, один второй неионный винильный мономер;
в условиях образования свободных радикалов в водном растворе растворимой в воде соли в присутствии стабилизатора для получения анионного растворимого в воде дисперсионного полимера, где растворимая в воде соль присутствует в количестве, равном, по меньшей мере, 2,0 мас.% в расчете на массу дисперсии.
12. Способ по п.11, где мономерная смесь содержит от приблизительно 1 до приблизительно 40 мол.% анионного мономера, от приблизительно 20 до приблизительно 98 мол.% акриламида и от приблизительно 1 до приблизительно 40% моль. второго неионного винильного мономера, при этом сумма процентных содержаний составляет 100.
13. Способ по п.11 или 12, где анионный мономер представляет собой акриловую кислоту или метакриловую кислоту.
14. Способ по п.11 или 12, где второй неионный винильный мономер выбирают из группы, состоящей из метилметакрилата, этилметакрилата, винилацетата и их смесей.
15. Способ по п.11, где анионный растворимый в воде дисперсионный полимер присутствует в количестве в диапазоне от приблизительно 5 до приблизительно 40 мас.% в расчете на совокупную массу дисперсии.
16. Способ по п.11, где стабилизатор представляет собой анионные полимер или сополимер на основе акриловой кислоты, метакриловой кислоты или 2-акриламидо-2-метил-1-пропансульфоновой кислоты.
17. Способ по п.11 или 16, где стабилизатор имеет средневесовую молекулярную массу в диапазоне от приблизительно 5000 до приблизительно 2000000 г/моль.
18. Способ по п.11, где растворимую в воде соль выбирают из солей аммония, щелочных металлов и щелочноземельных металлов, содержащих одно-, двух- и трехвалентные анионы.
19. Способ по п.18, где растворимая в воде соль включает сульфат аммония, сульфат натрия или их смесь.
20. Способ по п.11 или 18, где растворимая в воде соль присутствует в количестве в диапазоне от приблизительно 3 до приблизительно 40 мас.% в расчете на совокупную массу дисперсии.
21. Способ по п.11, где полимеризацию проводят при температуре в диапазоне от приблизительно 45 до приблизительно 65°С.
22. Применение водной полимерной дисперсии по любому одному из пп.1-10 в качестве флоккулянта при изготовлении бумаги.
23. Применение водной полимерной дисперсии по любому одному из пп.1-10 для очистки воды.
24. Способ изготовления бумаги, который включает
(i) получение водной суспензии, содержащей целлюлозные волокна;
(ii) добавление к суспензии одной или нескольких обезвоживающих и удерживающих добавок, включающих водную полимерную дисперсию по любому одному из пп.1 и 3-11; и
(iii) обезвоживание полученной суспензии.
25. Способ по п.24, где обезвоживающая и удерживающая добавки включают катионный полимер, который представляет собой катионный крахмал или катионный полиакриламид.